(57)【要約】【課題】金属調の高意匠性を有し、耐候性や層間密着性に優れた、金属調化粧シートを提供すること。【解決手段】金属箔の表面にドライラミネート系接着剤を介して透明なアクリル樹脂フィルムを積層してなること、または金属箔の表面にドライラミネート系接着剤を介して透明なオレフィン系樹脂フィルムを積層し、さらにその表面に接着剤を介して透明なアクリル樹脂フィルムを積層してなること、また前記金属箔の裏面にドライラミネート系接着剤を介して着色熱可塑性樹脂フィルムを積層してなることを特徴とする。【選択図】  図１
2006069040.tif 000002
【特許請求の範囲】
【請求項１】
金属箔の表面にドライラミネート系接着剤を介して透明なアクリル樹脂フィルムを積層してなることを特徴とする金属調化粧シート。
【請求項２】
金属箔の表面にドライラミネート系接着剤を介して透明なオレフィン系樹脂フィルムを積層し、さらにその表面に接着剤を介して透明なアクリル樹脂フィルムを積層してなることを特徴とする金属調化粧シート。
【請求項３】
前記金属箔の裏面にドライラミネート系接着剤を介して着色熱可塑性樹脂フィルムを積層してなることを特徴とする請求項１または２のいずれか記載の金属調化粧シート。
【発明の詳細な説明】
【技術分野】
【０００１】
本発明は、玄関ドア、テラス、カーポート等のような耐候性能を要求される用途に用いる化粧シートに関し、特に金属調の高意匠性を有する金属調化粧シートに関する。
【背景技術】
【０００２】
前記金属調の化粧シートとしては、オレフィン系熱可塑性フィルムにパール顔料や金属蒸着を行い、これの表面に耐候性をもたせるためアクリル樹脂フィルムを熱ラミネートで積層したものがあったが、層間密着性に問題があった。
【特許文献１】特開２０００−３２６４５１号公報
【発明の開示】
【発明が解決しようとする課題】
【０００３】
本発明は前記問題点を解決するためになされたものであり、その課題とするところは、金属調の高意匠性を有し、耐候性や層間密着性に優れた、金属調化粧シートを提供することにある。
【課題を解決するための手段】
【０００４】
本発明は前記課題を解決するためになされたものであり、その請求項１記載の発明は、金属箔の表面にドライラミネート系接着剤を介して透明なアクリル樹脂フィルムを積層してなることを特徴とする金属調化粧シートである。
【０００５】
また、請求項２記載の発明は金属箔の表面にドライラミネート系接着剤を介して透明なオレフィン系樹脂フィルムを積層し、さらにその表面に接着剤を介して透明なアクリル樹脂フィルムを積層してなることを特徴とする金属調化粧シートである。
【０００６】
また、請求項３記載の発明は前記金属箔の裏面にドライラミネート系接着剤を介して着色熱可塑性樹脂フィルムを積層してなることを特徴とする請求項１または２のいずれか記載の金属調化粧シートである。
【発明の効果】
【０００７】
請求項１記載の発明により、ドライラミネートにより金属箔とアクリルフィルムの層間接着性を優れたものとすることが可能となり、耐候性能を保有した高意匠性の金属調化粧シートを提供することが可能となった。
【０００８】
また、請求項２に記載の発明により、ドライラミネートにより金属箔とオレフィンフィルムの層間接着性を優れたものとすることが可能となり、表面にアクリルフィルムを設けることで耐候性能を保有した高意匠性の金属調化粧シートを提供することが可能となった。
【０００９】
また、請求項３に記載の発明により、金属箔裏面に着色熱可塑性樹脂フィルム層を設けることにより、アルミ基材や鋼鈑基材へのラミネートでも糊だくや異物等に影響されにくい金属調化粧シートを提供することが可能となった
【発明を実施するための最良の形態】
【００１０】
以下に本発明の金属調化粧シートを図面に基づき詳細に説明する。
図１に本発明の金属調化粧シートの一実施例の断面の構造を示す。金属箔１の表面よりドライラミネート系接着剤２、必要に応じてプライマー層３と透明ベタインキ層５とを設けた透明オレフィン系樹脂フィルム４を積層し、接着剤層６、透明アクリル樹脂フィルム７を積層する。金属箔１の裏面にはドライラミネート系接着剤８を介して、必要に応じてプライマー層１０を設けた熱可塑性樹脂層９を設ける。
【００１１】
本発明における金属箔１としては、アルミニウム箔、ステンレス箔、インジウム箔、金箔、銀箔及びこれらの混合物の箔等が使用可能である。また、表面又は両面にヘアライン加工を施した後、接着力を向上させるためにベーマイト処理を施しても良い。
【００１２】
本発明における金属箔１の表面あるいは裏面に層間強度を出す為に設けられるドライラミネート系接着剤２、８としては、ポリエステルポリオール系等と硬化剤としてヘキサメチレンジイソシアネート、トリレンジイソシアネート及びこれらの混合物の２液ウレタン樹脂系接着剤を乾燥後の厚み４μｍから１０μｍ塗工したものなどが使える。ラミネート方式としては、ドライラミネート法が使用される。
【００１３】
本発明における透明オレフィン系樹脂フィルム４としては、従来より係る化粧シート用の基材シートの素材として使用されているオレフィン系樹脂を使用することができる。具体的には、ポリエチレン、ポリプロピレン、ポリブテン、ポリメチルペンテン等である。また、適宜プライマー層３と透明ベタインキ層５を設けてもよい。
【００１４】
オレフィン系樹脂フィルム４を設ける場合の、これと透明アクリル樹脂フィルム７との接着剤６は、前記ドライラミネート系接着剤のほか、アクリル系、ポリエステル系、塩酢ビ系のヒートシール剤を使用することができる。ラミネート方式としてドライラミネート法、熱ラミネート法が適用可能である。
【００１５】
熱可塑性樹脂層９の種類は特に限定されず、例えば従来より係る化粧シート用の基材シートの素材として使用されている公知の任意の熱可塑性樹脂を使用することができる。具体的には、例えばポリエチレン、ポリプロピレン、ポリブテン、ポリメチルペンテン等のポリオレフィン系樹脂、エチレン−酢酸ビニル共重合体又はその鹸化物、エチレン−（メタ）アクリル酸（エステル）共重合体等のポリオレフィン系共重合体、ポリエチレンテレフタレート、ポリブチレンテレフタレート、ポリエチレンナフタレート、ポリアリレート、ポリカーボネート等のポリエステル系樹脂、ポリメタクリル酸メチル等のアクリル系樹脂、６−ナイロン、６、６−ナイロン、６、１０−ナイロン等のポリアミド系樹脂、ポリスチレン樹脂、ＡＳ樹脂、ＡＢＳ樹脂等のスチレン系樹脂、セルロースアセテート、ニトロセルロース等の繊維素誘導体、ポリ塩化ビニル、ポリ塩化ビニリデン等の塩素系樹脂、ポリフッ化ビニル、ポリフッ化ビニリデン、ポリテトラフロロエチレン、エチレン−テトラフロロエチレン共重合体等のフッ素系樹脂等、又はこれらから選ばれる２種又は３種以上の共重合体や混合物、複合体、積層体等を使用することができる。
【００１６】
但し、近年社会問題化しつつある環境問題への適応を考慮すると、上記した塩素系樹脂やフッ素系樹脂の使用は余り好ましいものとはいえず、塩素やフッ素等のハロゲン元素を含有しない樹脂、すなわち非ハロゲン系樹脂を使用することが好ましい。中でも、市場での価格や流通量・調達の容易性をはじめ、化粧シート用基材シートとしての適度の柔軟性と強度のバランスや、折り曲げや切断・切削等の加工適正、耐磨耗性や耐溶剤性等の表面物性、耐候性等の各種の側面から見て、ポリオレフィン系樹脂、アクリル系樹脂およびポリエステル系樹脂から選ばれる熱可塑性樹脂を使用することが好ましい。
【実施例１】
【００１７】
厚さ１０μｍのアルミニウム箔（東洋アルミニウム株式会社製、グレード名「１Ｎ３０」）と、厚さ５０μｍのアクリルフィルム（三菱レイヨン株式会社製、商品名「ＨＢＳ００６」）とを、２液ウレタン系ドライラミネート接着剤（東洋モートン株式会社製）を介してドライラミネート接着により積層し、金属調化粧シートを得た。
【実施例２】
【００１８】
厚さ１２０μｍの着色ポリプロピレンフィルム（リケンテクノス株式会社製、商品名「ＲＩＶＥＳＴ  ＴＰＯ」）の片面に、シリカ粉末を含有する２液ウレタン系プライマー樹脂をグラビア塗工し、プライマー層付きポリプロピレン単層フィルムを得た。
【００１９】
厚さ１０μｍのアルミニウム箔（東洋アルミニウム株式会社製、グレード名「１Ｎ３０」）と、前記プライマー層付きポリプロピレン単層フィルムの非プライマー層面とを、２液ウレタン系ドライラミネート接着剤（東洋モートン株式会社製）を介してドライラミネート接着により積層し、着色ポリプロピレン／アルミニウム積層フィルムを得た。
【００２０】
前記ポリプロピレン／アルミニウム積層フィルムのアルミニウム箔面に、別途用意した厚さ５０μｍのアクリルフィルム（三菱レイヨン株式会社製、商品名「ＨＢＳ００６」）を、２液ウレタン系ドライラミネート接着剤（東洋モートン株式会社製）を介してドライラミネート接着により積層し、金属調化粧シートを得た。
【実施例３】
【００２１】
厚さ１２０μｍの着色ポリプロピレンフィルム（リケンテクノス株式会社製、商品名「ＲＩＶＥＳＴ  ＴＰＯ」）の片面に、シリカ粉末を含有する２液ウレタン系プライマー樹脂をグラビア塗工し、プライマー層付きポリプロピレン単層フィルムを得た。
【００２２】
厚さ１０μｍのアルミニウム箔（東洋アルミニウム株式会社製、グレード名「１Ｎ３０」）の片面に、前記プライマー層付きポリプロピレン単層フィルムの非プライマー層面を、２液ウレタン系ドライラミネート接着剤（東洋モートン株式会社製）を介してドライラミネート接着により積層し、着色ポリプロピレン／アルミニウム箔積層フィルムを得た。
【００２３】
また別途用意した厚さ７０μｍの透明ポリプロピレンフィルム（リケンテクノス株式会社製）の片面に印刷用透明インキ（東洋インキ株式会社製  商品名「ラミスター」）を使用してグラビア塗工し、その上にアクリル系樹脂／ポリエステル系樹脂／塩酢ビ系樹脂からなるヒートシール剤をグラビア塗工し透明オレフィン単層フィルムを得た。また、その非印刷面には、シリカ粉末を含有する２液ウレタン系プライマー樹脂をグラビア塗工し、プライマー層付きポリプロピレン単層フィルムを得た。
【００２４】
前記、透明ポリプロピレン単層フィルムの印刷面と、別途用意した厚さ５０μｍのアクリルフィルム（三菱レイヨン株式会社製、商品名「ＨＢＳ００６」）の片面とを、熱ラミネート接着により積層し、透明ポリプロピレン／透明アクリル積層フィルムを得た。
【００２５】
前記、着色ポリプロピレン／アルミニウム箔積層フィルムのアルミニウム箔面と、前記、透明ポリプロピレン／透明アクリル積層フィルムのポリプロピレン面とを、それぞれ２液ウレタン系ドライラミネート系接着剤（東洋モートン株式会社製）を介してドライラミネート接着により積層し、金属調化粧シートを得た。
【００２６】
＜比較例１＞
着色ポリプロピレンフィルム層／アルミニウム箔層／ポリエステルフィルム層からなる層構成とした以外は実施例１と同様にして金属調化粧シートを得た。
【００２７】
＜性能比較＞
以上のように作製した実施例１、２、３および比較例１の金属調化粧シートについて、所定の条件下においてメタルウェザーにより耐候性試験を行い、色差をＪＩＳ  Ｚ８７３０に準じて測定し、また外観変化、層間密着を目視にて○△×にて評価した。結果を表１に示す。
【００２８】
【表１】
2006069040.tif 000003
【産業上の利用可能性】
【００２９】
本発明の金属調化粧シートは、金属箔を使用することにより、金属光沢感を活た高意匠を有しており、アクリル樹脂系フィルムを表層に設けることにより、外装用途にも充分使用に耐えることができる。従来、玄関ドア、テラス等の外装用途としての金属調表面材として塗装品が使用されていたが、本発明の金属調化粧シートは、玄関ドア、テラス等の外装用途にも充分使用に耐えることができる。
【図面の簡単な説明】
【００３０】
【図１】本発明の金属調化粧シートの一実施例１の断面の構造を示す説明図である。
【符号の説明】
【００３１】
１…金属箔
２…ドライラミネート系接着剤
３…プライマー層
４…透明オレフィン系樹脂フィルム
５…透明ベタインキ層
６…接着剤
７…透明アクリル樹脂フィルム
８…ドライラミネート系接着剤
９…熱可塑性樹脂層
【図１】
2006069040.tif 000004